【手続補正書】
【提出日】平成23年11月18日(2011.11.18)
【手続補正１】
【補正対象書類名】明細書
【補正対象項目名】００４９
【補正方法】変更
【補正の内容】
【００４９】
本発明の一つの面に於いて、沸騰水中１時間の浸漬後に５％又はそれ以下の収縮率を有し、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）３０〜４０モル％の２，２，４，４−テトラメチル−１，３−シクロブタンジオール残基及び
ｉｉ）６０〜７０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を更に含む少なくとも１種のポリエステル
を含んでなるポリエステル組成物（ここで、このポリエステルのインヘレント粘度は、６０／４０（重量／重量）フェノール／テトラクロロエタン中０．５ｇ／１００ｍＬの濃度で２５℃で決定したとき、０．５５〜０．７５ｄＬ／ｇであり、このポリエステル組成物のＴｇは、１００℃〜１３０℃である）を含んでなる哺乳瓶（又は他のブロー成形物品）が提供される。
【手続補正２】
【補正対象書類名】明細書
【補正対象項目名】００８３
【補正方法】変更
【補正の内容】
【００８３】
本発明の哺乳瓶、他のブロー成形物品及び／又は方法の一つの面に於いて、ポリエステル組成物のグリコール成分は１０〜５０モル％の２，２，４，４−テトラメチル−１，３−シクロブタンジオール残基及び５０〜９０モル％の１，４−シクロヘキサンジメタノール残基、２０〜４５モル％の２，２，４，４−テトラメチル−１，３−シクロブタンジオール残基及び５５〜８０モル％の１，４−シクロヘキサンジメタノール残基、３０〜４０モル％の２，２，４，４−テトラメチル−１，３−シクロブタンジオール残基及び６０〜７０モル％の１，４−シクロヘキサンジメタノール残基又は３３〜３７モル％の２，２，４，４−テトラメチル−１，３−シクロブタンジオール残基及び６３〜６７モル％の１，４−シクロヘキサンジメタノール残基を含んでいてよい。
【手続補正３】
【補正対象書類名】明細書
【補正対象項目名】００９５
【補正方法】変更
【補正の内容】
【００９５】
本発明の哺乳瓶、他のブロー成形物品及び／又は方法の一つの面に於いて、本発明に於ける有用なポリエステルのグリコール成分は２０〜４５モル％の２，２，４，４−テトラメチル−１，３−シクロブタンジオール残基及び５５〜８０モル％の１，４−シクロヘキサンジメタノール残基を含んでいてよく、ここで、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇであってよく、このポリエステルは１０５〜１２５℃のＴｇを有することができる。
【手続補正４】
【補正対象書類名】明細書
【補正対象項目名】０１００
【補正方法】変更
【補正の内容】
【０１００】
本発明方法の一つの面に於いて、哺乳瓶（又は他のブロー成形物品）の製造方法は、ポリエステル組成物から製造されたプレフォームをブロー成形することを含んでいてよく、ここで、インフレーションの時点でのプレフォーム温度はポリエステル組成物のＴｇ温度よりも少なくとも２０℃高く、哺乳瓶（又は他のブロー成形物品）のプレフォームに対する延伸比は１．２〜２．５であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【手続補正５】
【補正対象書類名】明細書
【補正対象項目名】０１０１
【補正方法】変更
【補正の内容】
【０１０１】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他のブロー成形物品）のプレフォームに対する延伸比は１．２〜２．５であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【手続補正６】
【補正対象書類名】明細書
【補正対象項目名】０１０２
【補正方法】変更
【補正の内容】
【０１０２】
本発明方法の一つの面に於いて、哺乳瓶（又は他のブロー成形物品）の製造方法は、ポリエステル組成物から製造されたプレフォームをブロー成形することからなっていてよく、ここで、インフレーション時点でのプレフォーム温度は、ポリエステル組成物のＴｇ温度よりも３０℃高くから、ポリエステル組成物のＴｇ温度よりも７０℃高いまでであり、哺乳瓶（又は他のブロー成形物品）のプレフォームに対する延伸比は１．２〜２．５であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【手続補正７】
【補正対象書類名】明細書
【補正対象項目名】０１０３
【補正方法】変更
【補正の内容】
【０１０３】
本発明方法の一つの面に於いて、哺乳瓶（又は他のブロー成形物品）の製造方法は、ポリエステル組成物から製造されたプレフォームをブロー成形することを含んでいてよく、ここで、インフレーション時点でのプレフォーム温度は、ポリエステル組成物のＴｇ温度よりも少なくとも３０℃高く、哺乳瓶（又は他の製造物品）のプレフォームに対する延伸比は１．４〜２．０であり、このポリエステル組成物のＴｇは１０５℃〜１２５℃であり、哺乳瓶（又は他のブロー成形物品）は、沸騰水中１時間の浸漬後に５％又はそれ以下の収縮率を示し、このポリエステル組成物は、
（Ｉ）（ａ）ｉ）７０〜１００モル％のテレフタル酸残基、
ｉｉ）０〜３０モル％の炭素数２０以下の芳香族ジカルボン酸残基及び
ｉｉｉ）０〜１０モル％の炭素数１６以下の脂肪族ジカルボン酸残基
を含むジカルボン酸成分並びに
（ｂ）ｉ）２０〜４５モル％の２，２，４，４−テトラメチル−１，３−シクロブタンジオール残基及び
ｉｉ）５５〜８０モル％の１，４−シクロヘキサンジメタノール残基
を含むグリコール成分
（ここで、ジカルボン酸成分の合計モル％は１００モル％であり、そしてグリコール成分の合計モル％は１００モル％である）
を含む少なくとも１種のポリエステルを含んでなり、このポリエステルのインヘレント粘度は、６０／４０（重量／重量）フェノール／テトラクロロエタン中０．５ｇ／１００ｍＬの濃度で２５℃で決定したとき、０．５５〜０．８０ｄＬ／ｇである。
【手続補正８】
【補正対象書類名】明細書
【補正対象項目名】０１４７
【補正方法】変更
【補正の内容】
【０１４７】
本発明の一つの面に於いて、前記ポリエステルのグリコール成分が２０〜４５モル％の２，２，４，４−テトラメチル−１，３−シクロブタンジオール残基及び５５〜８０モル％の１，４−シクロヘキサンジメタノール残基を含み、このポリエステルが、６０／４０（重量／重量）フェノール／テトラクロロエタン中０．５ｇ／１００ｍＬの濃度で２５℃で決定したとき、０．５５〜０．８０ｄＬ／ｇのインヘレント粘度を有し、このポリエステルが１０５〜１２５℃のＴｇを有する、ブロー成形方法（群）が提供される。
【手続補正９】
【補正対象書類名】特許請求の範囲
【補正対象項目名】全文
【補正方法】変更
【補正の内容】
【特許請求の範囲】
【請求項１】
ポリマー材料から形成されたブロー成形ボトルであって、前記ポリマー材料がテレフタル酸残基、２，２，４，４−テトラメチル−１，３−シクロブタンジオール残基及び１，４−シクロヘキサンジメタノール残基を含み、前記ポリマー材料が１００℃〜１３０℃のＴｇを有し、前記ボトルが０．８０よりも大きい透過比を有し、前記ボトルが沸騰水中１時間浸漬後に５％又はそれ以下の収縮率を示すブロー成形ボトル。
【請求項２】
前記ポリマー材料が１１０〜１３０℃又は１０５〜１２５℃のＴｇを有する請求項１に記載のブロー成形ボトル。
【請求項３】
前記ボトルが、沸騰水中１時間浸漬後に４％又はそれ以下の収縮率又は沸騰水中１時間浸漬後に３％又はそれ以下の収縮率又は沸騰水中１時間浸漬後に２％又はそれ以下の収縮率を示す請求項１又は２の何れかに記載のブロー成形ボトル。
【請求項４】
前記ボトルが、０．９０又はそれ以上の透過比又は０．９５又はそれ以上の透過比又は０．８５又はそれ以上の透過比又は０．８０又はそれ以上の透過比を有する請求項１〜３の何れか１項に記載のブロー成形ボトル。
【請求項５】
前記ボトルが０．０２又はそれ以下の複屈折又は０．０１５又はそれ以下の複屈折を有する請求項１〜４の何れか１項に記載のブロー成形ボトル。
【請求項６】
前記ポリマー材料が６０／４０（重量／重量）フェノール／テトラクロロエタン中０．５ｇ／１００ｍＬの濃度で２５℃で決定したとき、０．５５〜０．８０ｄＬ／ｇ又は０．５５〜０．８０ｄＬ／ｇのインヘレント粘度を有する請求項１〜５の何れか１項に記載のブロー成形ボトル。
【請求項７】
前記ポリマー材料がポリマー材料の全重量基準で少なくとも９５重量％又はポリマー材料の全重量基準で少なくとも９９．５重量％の量のポリエステルを含んでなる請求項１〜６の何れか１項に記載のブロー成形ボトル。
【請求項８】
前記ポリマー材料が、
（ａ）ｉ）７０〜１００モル％のテレフタル酸残基、
ｉｉ）０〜３０モル％の、炭素数２０以下の芳香族ジカルボン酸残基及び
ｉｉｉ）０〜１０モル％の、炭素数１６以下の脂肪族ジカルボン酸残基
を含んでなるジカルボン酸成分並びに
（ｂ）ｉ）１０〜５０モル％の２，２，４，４−テトラメチル−１，３−シクロブタンジオール残基及び
ｉｉ）５０〜９０モル％の１，４−シクロヘキサンジメタノール残基
を含んでなるグリコール成分
（ここで、前記ジカルボン酸成分の合計モル％は１００モル％であり、そして前記グリコール成分の合計モル％は１００モル％である）
を含んでなる少なくとも１種のポリエステルを含んでなる請求項１〜７の何れか１項に記載のブロー成形ボトル。
【請求項９】
前記ポリエステルのグリコール成分が２０〜４５モル％の２，２，４，４−テトラメチル−１，３−シクロブタンジオール残基及び５５〜８０モル％の１，４−シクロヘキサンジメタノール残基を含んでなり、前記ポリエステルが６０／４０（重量／重量）フェノール／テトラクロロエタン中０．５ｇ／１００ｍＬの濃度で２５℃で決定したとき、０．５５〜０．８０ｄＬ／ｇのインヘレント粘度を有し、前記ポリエステルが１０５〜１２５℃のＴｇを有するか又は前記ポリエステルのグリコール成分が３０〜４０モル％の２，２，４，４−テトラメチル−１，３−シクロブタンジオール残基及び６０〜７０モル％の１，４−シクロヘキサンジメタノール残基を含んでなり、前記ポリエステルが６０／４０（重量／重量）フェノール／テトラクロロエタン中０．５ｇ／１００ｍＬの濃度で２５℃で決定したとき、０．５８〜０．７４ｄＬ／ｇのインヘレント粘度を有し、前記ポリエステルが１１５〜１２５℃のＴｇを有する請求項１〜８の何れか１項に記載のブロー成形ボトル。
【請求項１０】
前記ブロー成形ボトルが哺乳瓶である請求項１〜９の何れか１項に記載のブロー成形ボトル。